(57)【要約】      （修正有）【課題】インク吸収性、耐火性、防水性を有する織物構造の壁布を提供する。【解決手段】織物構造の壁布は、ポリエステル繊維（ＰＥＴ）の横糸３１及び縦糸３２が編まれることで形成されるメッシュ状織物であり、高密度のメッシュ３３及び引張強度を有する繊維基布層３０と、主にポリアクリル酸樹類が防火及び防水剤に混合されることにより形成されるスラリーである防火及び防水接着層４０である。繊維基布層３０に定量で積層するように塗布され、防火及び防水接着層４０がメッシュ３３に染み込むことにより繊維基布層３０の正面に形成される第一表面４１、及び繊維基布層３０の裏面に形成される第二表面４２を有し、防火及び防水接着層４０が繊維基布層３０に緊密に結合されることと、接着層の第一表面４１に塗布されるインク吸収コーティング層５０とを備える。【選択図】図９
0003217054.tif 000002
【実用新案登録請求の範囲】
【請求項１】
ポリエステル繊維の横糸及び縦糸が編まれることで形成される、インク吸収性、耐火性、防水性を有する織物構造のメッシュ状織物であり、
高密度のメッシュ及び引張強度を有し、正面及び裏面からなる繊維基布層と、
ポリアクリル酸樹脂系が防火及び防水剤に混合されることで形成されるスラリーである防火及び防水接着層であって、前記繊維基布層に定量で積層するように塗布され、前記防水接着層が前記メッシュに染み込むと共に前記繊維基布層の正面及び裏面を被覆させることで、前記繊維基布層の正面に形成される第一表面、及び前記繊維基布層の裏面に形成される第二表面を有し、前記防火及び防水接着層が前記繊維基布層に緊密に結合される防火及び防水接着層と、
アクリル樹脂で構成される吸水性塗料のインク吸収コーティング層と、
を備え、
前記インク吸収コーティング層が前記防火及び防水接着層の第一表面に塗布されることにより、前記繊維基布層に防火、防水、及びインク吸収コーティング層を有する複合構造が同時に形成されることを特徴とする織物構造の壁布。
【請求項２】
前記防火及び防水接着層の第二表面には遮光層が塗布されることを特徴とする請求項１に記載の織物構造の壁布。
【請求項３】
スクレーパー装置により前記スラリーが前記繊維基布層に定量で積層するように塗布されることを特徴とする請求項１に記載の織物構造の壁布。
【考案の詳細な説明】
【技術分野】
【０００１】
本考案は、織物構造の壁布に関する。
【背景技術】
【０００２】
先行技術において、広告または商業用建築物のブラインドや日よけに応用される材料としては帆布が多く、このため、帆布は展示、ブラインド、及び雨除けの機能を備えている。
【考案の概要】
【考案が解決しようとする課題】
【０００３】
しかしながら、最も初期のＰＥで縫製された帆布（１０）は、図１及び図２に示すように、ＰＥ組紐は縦横交錯することにより、単一色または縞模様の色彩の織物層（１１）が形成される。
織物層（１１）には防水性がないため、表面にラミネートフィルム層（１２）が塗布されて防水機能が達成されている。
これは比重が軽いという長所を有するが、但し、ラミネートフィルム層（１２）は織物層（１１）の表面に付着しにくく、且つ１層の薄い層のみである上に、材質の柔軟性が不足している。このため、ＰＥ帆布（１０）は、図２に示すように、折れ曲がったり、ぶつかったりした場合、折れ曲がった箇所のラミネートフィルム層（１２）が破損や剥落（１３）しやすい。こうなると、ＰＥ帆布（１０）の防水機能が失われることが、最大の欠点であった。
【０００４】
図３及び図４に示すＰＶＣ帆布（２０）は、中間部の繊維基材層（２１）の上下の表面に１層のＰＶＣ（２２）、（２３）が接着または熱圧着されることで構成される。抗張力が高く、且つ防水性に優れるという特徴を有するため防水ブラインド及び広告用壁布として用いられ、ＰＥ壁布（１０）の、耐用性が低くて壊れやすいという問題が確実に解決される。
しかしながら、ＰＥ壁布（１０）の比重は約１であるが、ＰＶＣ壁布（２０）の比重は約１．４であるため、重量がＰＥ壁布（１０）より４０％以上も重い。
ＰＶＣはポリ塩化ビニルの略称であり、英語ではPolyvinylchlorideと呼び、国際環境ＮＧＯグリーンピースでは「毒性プラスチック」に指定している。安価で製造も簡単なため製造量がＰＥに次ぐ第２位の汎用プラスチックとなっており、我々の生活の中で広く使用されるが、環境及び健康にとっての重大な脅威となっている。
【０００５】
さらに、ＰＶＣは、５大汎用プラスチック（ＰＥ、ＰＶＣ、ＰＰ、ＰＳ、ＡＢＳ）の中で唯一塩素を含むプラスチックである。塩素を含む理由は、柔軟性を変化させるために可塑剤が添加されるためである。
可塑剤以外にも、ＰＶＣは熱安定性が低いという欠点がある。ＰＶＣ製品が直射日光や高温で破裂するのを避けるためには安定剤を更に添加させる必要があるが、これは通常は鉛、カドミウム、錫等の重金属である。
このように、ＰＶＣは、ＰＶＣのみではなく、健康及び環境に対して有害な可塑剤や安定剤も含んでいる。いかなる添加物も全く添加されていないＰＶＣ自体に毒性はないが、有用性もない。
【０００６】
よって、国際環境ＮＧＯグリーンピースがＰＶＣを「毒性プラスチック」であるとしているのは、いかなる添加剤も含まないＰＶＣ自体のことを指しているわけではない。
但し、添加剤を含まないＰＶＣ製品も、その全ライフサイクルにおいて、原料の採集から製造、使用、廃棄に至る全ての段階において、環境及び健康に対する有害性が存在する。
【０００７】
なお、広告業は情報の更新が早い業界であり、一般的な野外広告の出稿期間は極めて短い。長くても半年であり、短ければ数日である。
このように、野外広告は次々に生み出され、短い使用期間の後、廃棄処理されることになるが、ＰＶＣ被覆布の場合、この処理に課題がある。
ＰＶＣ被覆布をデジタルインクジェット広告布として使用した後の処理は特に難しい。
【０００８】
ＰＶＣは発色が良く、耐蝕性が高く、堅牢で耐用性が高いが、熱安定性及び耐光性が低い。１００℃以上になるか、長時間太陽光に晒されると塩化水素が分解されるため、プラスチックの製造時に安定剤、可塑剤、老化防止剤等の有毒な補助材料を添加して耐熱性、靭性、展延性等を強化する必要がある。
なお、純粋なＰＶＣの密度は１．４ｇ／ｃｍ3であり、可塑剤等が添加されるＰＶＣの密度は一般的に１．１５〜２．００ｇ／ｃｍ3である。
ＰＶＣ中のこれらの有害な添加剤及び可塑剤が滲み出したり気化したりすると、生物の内分泌に干渉して生殖機能に影響を与え、癌を発症する危険性が増す。このため、特定の種類の可塑剤はすでにＥＵ加盟国では要注意物質として使用が全面的に禁止されている。
また、ＰＶＣには水で縮むという欠点も存在する。
【０００９】
また、ＰＶＣ被覆布を使用した後の処理方法は、一般的に以下の３種類がある。
１．分離法：欠点は、ＰＶＣが被覆布に貼り合された後に分離しにくくなること。
２．埋立法：欠点は、ＰＶＣ自体の分解に数十年掛かり、分解後の物体は土壌及び水源に対して有害であること。
３．焼却法：欠点は、ＰＶＣの燃焼過程で発癌性ダイオキシン（Dioxin）が放出されて空気が汚染されること。
【００１０】
また、壁紙や壁布は耐火性及び防水性がなく、洗えない。吸音及び防音作用も不足している。また、長期間使用するとカビが繁殖する。
壁紙や壁布のこれらの問題を改善する場合、壁面に発砲断熱板を設置させなければならないが、工程が更に複雑になって費用もかさむ。
また、建築物に火災が発生すると、壁面に粘着されている壁紙や壁布が可燃性であるため、火災が延焼し、取り返しのつかない重大な被害をもたらす。
このように、従来の壁紙や壁布自体は耐火性及び防水性がなく、且つ横幅が単一であり、選択肢が多くない等の欠点を有し実用性は不足している。よって、室内広告、装飾等の用途に適用できず、改善の余地がある。
【００１１】
本考案は、このような従来の問題に鑑みてなされたものである。上記課題解決のため、本考案は、インク吸収性、耐火性、防水性を有する織物構造の壁布を提供することを主目的とする。
すなわち、繊維基布層に耐火性、防水性、及びインク吸収コーティング層を有する複合構造が同時に形成され、壁布に非ＰＶＣ及び無毒構造が形成される。
【００１２】
本考案の他の目的は、インク吸収性、耐火性、防水性を有する織物構造の壁布を提供することである。
すなわち、本考案は、比重が１より小さい物理構造特性を有する。構成される壁布構造の比重がＰＶＣ壁布に比べて３５％以上減少し、軽量である。また、加工も簡単であり、高い抗張力及び極めて優れた防水性が維持されるという効果を有する。
【課題を解決するための手段】
【００１３】
上記課題を解決するための、本考案のある態様のインク吸収性、耐火性、防水性を有する織物構造の壁布は、
ポリエステル繊維の横糸及び縦糸が編まれることで形成されるメッシュ状織物であり、高密度のメッシュ及び引張強度を有し、正面及び裏面からなる繊維基布層と、
主にポリアクリル酸樹脂系が防火及び防水剤に混合されることで形成されるスラリーである防火及び防水接着層であって、繊維基布層に定量で積層するように塗布され、防水接着層がメッシュに染み込むと共に繊維基布層の正面及び裏面を被覆させることで、繊維基布層の正面に形成される第一表面、及び繊維基布層の裏面に形成される第二表面を有し、防火及び防水接着層が繊維基布層に緊密に結合される防火及び防水接着層と、
アクリル樹脂で構成される吸水性塗料のインク吸収コーティング層と、
を備え、
インク吸収コーティング層が防火及び防水接着層の第一表面に塗布されることにより、繊維基布層に防火、防水、及びインク吸収コーティング層を有する複合構造が同時に形成されることを特徴とする。
【００１４】
本考案は耐火性、防水性、及びインク吸収性を有し、洗浄でき、容易に除去でき、アレルギー性もなく、無毒である等の特性を有する。好きな図柄をスプレーインクで描くことができ、顧客の要望に応じて横幅を注文製造でき、最大で横幅５ｍにも達する寸法にも対応できる。また、迅速に交換可能であり、可燃あるいは埋立可能であり、塗料が生分解される等の効果が促進される。
【図面の簡単な説明】
【００１５】
【図１】従来のＰＥで縫製された帆布を示す斜視図である。
【図２】従来のＰＥで縫製された帆布を示す断面図である。
【図３】従来のＰＶＣで縫製された帆布を示す斜視図である。
【図４】従来のＰＶＣで縫製された帆布を示す断面図である。
【図５Ａ】本考案の一実施形態に係る繊維基布層を示す斜視図である。
【図５Ｂ】図５Ａにおける５Ｂ領域を示す拡大模式図である。
【図６Ａ】本考案の一実施形態によるスクレーパー装置が接着層を塗布する様子の模式図である。
【図６Ｂ】本考案の一実施形態による塗布スラリーが繊維基布層に染み込まれた状態を示す模式図である。
【図７Ａ】本考案の一実施形態による繊維基布層が定量で接着層を塗布する断面図である。
【図７Ｂ】本考案の一実施形態による繊維基布層が定量で接着層を塗布する断面図である。
【図７Ｃ】本考案の一実施形態による繊維基布層が定量で接着層を塗布する断面図である。
【図８】本考案の一実施形態による壁布の構成を示す断面図である。
【図９】本考案の一実施形態による使用状態を示す断面図である。
【図１０】本考案の一実施形態による壁布を示す斜視図である。
【図１１】本考案の一実施形態による壁布にスプレーインク塗布を行った状態での使用状況を示す参考図である。
【図１２】本考案の一実施形態による壁布の内装としての使用状況を示す参考図である。
【考案を実施するための形態】
【００１６】
本考案における一実施形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
（一実施形態）
図５Ａ乃至図１２に示されるように、本考案の一実施形態に係る壁布６０は、ポリエステル繊維（PET）の横糸３１及び縦糸３２が編まれることで形成されるメッシュ状織物である繊維基布層３０を備える。繊維基布層３０は高密度のメッシュ３３及び引張強度を有し、正面３４及び裏面３５からなる（図５Ａ及び図５Ｂ参照）。
【００１８】
次は、図６Ａ、図６Ｂ及び図７Ａ乃至図７Ｃに示されるように、防火及び防水接着層４０は主にポリアクリル酸樹脂が防火及び防水剤に混合されることで形成されるスラリー４０ａである。
スクレーパー装置８０により繊維基布層３０に定量で積層するように塗布され、防火及び防水接着層４０がメッシュ３３に染み込むと共に繊維基布層３０の正面３４及び裏面３５を被覆させることで、繊維基布層の正面３４に形成される第一表面４１、及び繊維基布層の裏面３５に形成される第二表面４２を有し、防火及び防水接着層４０及び繊維基布層３０が緊密に結合される。
【００１９】
図８に示されるように、インク吸収コーティング層５０はアクリル樹脂で主に構成される吸水性塗料であり、防火及び防水接着層４０の第一表面上４１に塗布される。
これにより、図９に示されるように、インク吸収コーティング層５０には広告インク７０のスプレーインクが行われる。
本実施形態では、防火及び防水接着層４０の第二表面４２には遮光層７１が塗布されるが、ただしこれに限定されない。
【００２０】
本考案の環境に優しい壁布６０の構造は、使用されるＰＥＴ繊維基布層３０が高密度なメッシュ３３及び引張強度を有し、防火及び防水接着層４０に使用されるポリアクリル酸樹脂系は無毒、無味無臭な乳白色の高結晶ポリマーであり、現在全てのプラスチックにおいて最軽量を誇る。
密度はわずか０．９０〜０．９１ｇ／ｃｍ3であり、ＰＶＣの密度の６０％前後にすぎない。
常用されるプラスチックとしてはポリアクリル酸樹脂系が最も耐熱性に優れ、その熱変形温度は８０〜１００℃であり、同時に良好な耐応力亀裂性を有し、高い耐屈曲疲労性も併せ持つ。
また、インク吸収コーティング層５０はアクリル樹脂で主に構成され、ポリアクリル酸樹脂系と適切な配合比で配合されるとインク吸収特性を有する。このため、本考案の壁布６０は繊維基布層３０に防火、防水、及びインク吸収コーティング層を有する複合構造が同時に形成される。
【００２１】
本考案の特徴及び効果について以下に詳述する。
まず、本考案に係る環境に優しい壁布６０の構造は、ＥＵが公告する実験室授権機構『SGS』通達標準技術服務（上海）有限公司による検査を経て、ＥＵの耐火標準ＥＮ１３５０１-１-Ｂ-ｓ１-ｄ０標準において防火等級『Ｂ』を達成した。
製品の燃焼性能では、煙発生量の付加等級が『ｓ１』である。
また、燃焼飛沫物／微粒の付加等級は『d０』である。
即ち、本考案の環境に優しい壁布６０は、耐火の安全性が高いＥＵの標準に符合し、よって難燃性及び耐火性に疑いの余地はない。
【００２２】
次に、本考案の環境に優しい壁布６０の構造は、スラリー４０ａがスクレーパー装置８０により繊維基布層３０に定量で積層するように塗布され、防火及び防水接着層４０がメッシュ３３に染み込み、繊維基布層３０が緊密に結合され、繊維基布層３０に防火及び防水接着層４０を有する複合構造が同時に形成され、防水機能を達成する。
また、本考案の環境に優しい壁布６０の構造は洗浄可能であるという特性を有し、且つ従来のＰＶＣ壁布（広告布）のような、水で縮むという欠点はない。
【００２３】
次に、本考案の環境に優しい壁布６０の構造は、非ＰＶＣ及び無毒性という特性を有しているため、特に室内広告、室内装飾に適用可能であり、且つ医療用に使用可能である。
【００２４】
次に、本考案の環境に優しい壁布６０の構造は、従来市場に出回っているＰＶＣ壁布（広告布）と比較すると、重量が３５％近く減少している。よって、軽量で柔軟であり、より手早く簡単に着脱でき、除去が容易であるという特性を有する。
【００２５】
図１０及び図１１は、本考案の壁布６０に広告インク７０のスプレーインク塗布を行った状態での使用状況の参考図である。
インク吸収コーティング層５０に広告インク７０のスプレーインクが行われると、インク吸収機能を有するため、別途クリヤーラッカー層や保護層を塗装する必要がない。また、スプレーインク塗布後の視覚効果及び質感は、現在市場に出回っている従来の広告布よりも優れている。
【００２６】
さらに、本考案の壁布６０の組み合わせは構造強度に優れ、所定の成形機による加工に適している。
また、壁布６０の横幅Ｗを顧客の注文に合わせることができ、最大横幅Ｗは５．０ｍに達する。よって、好きな図柄をスプレーインク塗布することが可能になる。このように、本考案に係る環境に優しい壁布６０は、適用性及び選択性がより高まっている。
【００２７】
本考案の環境に優しい壁布６０の構造は、室内広告、室内装飾に適用される。また、ヨーロッパのＴＵＶによる『アレルギー性』及び『皮膚への刺激』についての認証を受けている。、その試験レポートは以下の通りである。
【００２８】
（１．アレルギー試験）
試験環境：室温２２℃〜２６℃；湿度：５０％〜７０％
試験基準：ＩＳＯ  １０９９３-１０：２０１０
サンプル名称：００１-白色壁布
試験動物：白色モルモット３０匹、３０２．４ｇ〜３６２．８ｇ、オス
浸出媒体：○１０．９％の塩化ナトリウム浸出媒体○２綿実油
陰性対照：同定量の浸出媒体
浸出液の準備：６ｃｍ2／ｍｌの比率で７０℃で２４時間２種類の媒体サンプル浸出液をそれぞれ準備
試験方法：最大耐量法
試験工程：１．誘導：浸出液を動物の背中から対称に注射し、一週間注射を続けた後、注射部位に浸出液パッチを貼付して４８時間固定する。
試験工程：２．励起：動物の腹部の毛を剃り、皮膚に浸出液パッチを貼付して２４時間固定する。
評価指標：パッチ除去後、腹部の皮膚の浮腫性紅斑反応の程度を２４時間及び４８時間観察する。
試験結果：４８時間の観察期間内の対称群の皮膚反応レベルは０であり、試験群の皮膚反応レベルは０であり、アレルギー反応無し。
結論：ＩＳＯ１０９９３-１０：２０１０の方法を参照すると、試験サンプル浸出液の皮膚アレルギー試験の結果は要求に符合する。
注記：本レポートの結果は２０１７年１２月２８日付けで提出した７０．４０５．１７．３４４６０．０２レポートから引用したものである。
【００２９】
（２．皮膚刺激試験）
試験環境：室温２２℃〜２６℃；湿度：５０％〜７０％
試験基準：ＩＳＯ  １０９９３-１０：２０１０
サンプル名称：００１-白色壁布
試験動物：健康なアナウサギ６匹、２．３ｋｇ〜２．７ｋｇ、オス
浸出媒体：１０．９％の塩化ナトリウム浸出媒体綿実油
陰性対照：同定量の浸出媒体
接触経路：皮膚へのパッチ貼付
接触時間：２４時間
評価指標：接触部位の皮膚組織の浮腫性紅斑反応の程度を２４時間、４８時間、７２時間それぞれ観察する。
試験結果：パッチ除去後２４時間後、４８時間後、７２時間後の試験サンプルの０．９％の塩化ナトリウム注射液浸出液の接触部位の皮膚組織の原発性刺激指数は０（平均スコアは０）；綿実油浸出液の接触部位の皮膚組織の原発性刺激指数は０（平均スコアは０）。
結論：ＩＳＯ１０９９３-１０：２０１０の方法を参照すると、試験サンプル浸出液の皮膚刺激試験の結果は要求に符合する。
注記：本レポートの結果は２０１７年１２月２８日付けで提出した７０．４０５．１７．３４４６０．０２レポートから引用したものである。
このように、上述の試験レポートは、本考案に係る環境に優しい壁布６０の構造が医療用の使用基準を満たし、これは従来のＰＶＣ広告布では達成不可能な効果であることを証明する。
【００３０】
本考案は、使用後の処理も、環境保護の要求に適合する。
１．本考案の環境に優しい壁布６０は可燃／埋立可能であり、塗料は生分解され、容易に粉砕回収して製品包装用外ケース、花瓶、バッグのインナーライナー等の新たなポリプロピレン製品として再利用可能である。
２．本考案の環境に優しい壁布６０は埋立分解されても有毒物質を発生させて土壌及び水質を汚染させることはない。
【００３１】
上述の説明を総合し、本考案と従来のＰＶＣ壁布、壁紙及び従来の壁布とを比較する。
【表１】
0003217054.tif 000003
【００３２】
上記の分析表から明らかなように、本考案の環境に優しい壁布６０の構造は、従来のＰＶＣ壁布（広告布）、壁紙及び従来の壁布と比較すると耐火性、防水性、及びインク吸収性を有し、洗浄可能であり、除去も容易であり、アレルギー性がなく、無毒である等の特性を有する。
また、好きな図柄をスプレーインクでき、且つ顧客の要望に応じて横幅を決定でき、最大横幅は５ｍに達する。迅速に交換でき、可燃あるいは埋立可能であり、塗料は生分解される等の効果が強化される。
よって、本考案の創造性は明白であり、突出した実用性を有する。すなわち、本考案は従来の技術と比較すると、より好ましい技術効果を有し、技術思想が異なる技術方法を提供する。その技術的効果は、従来の技術水準に十分達している。
【００３３】
上述の実施形態は本考案の技術思想及び特徴を説明するためのものにすぎず、当該技術分野を熟知する者に本考案の内容を理解させると共にこれをもって実施させることを目的とするものであり、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３４】
３０    繊維基布層
３１    横糸
３２    縦糸
３３    メッシュ
３４    正面
３５    裏面
４０    防火及び防水接着層
４０ａ  スラリー
４１    第一表面
４２    第二表面
５０    インク吸収コーティング層
６０    壁布
７０    広告インク
７１    遮光層
８０    スクレーパー装置
【図１】
0003217054.tif 000004
【図２】
0003217054.tif 000005
【図３】
0003217054.tif 000006
【図４】
0003217054.tif 000007
【図５Ａ】
0003217054.tif 000008
【図５Ｂ】
0003217054.tif 000009
【図６Ａ】
0003217054.tif 000010
【図６Ｂ】
0003217054.tif 000011
【図７Ａ】
0003217054.tif 000012
【図７Ｂ】
0003217054.tif 000013
【図７Ｃ】
0003217054.tif 000014
【図８】
0003217054.tif 000015
【図９】
0003217054.tif 000016
【図１０】
0003217054.tif 000017
【図１１】
0003217054.tif 000018
【図１２】
0003217054.tif 000019